(57)【要約】【課題】バイオセンサ用電極として、少ない工程数で高精度な電極を一括して形成でき、かつ測定精度の高いバイオセンサ用電極、およびその製造方法を提供する。【解決手段】基材上に少なくともハロゲン化銀乳剤層を有する写真感光材料を露光、現像処理することにより得た導電性銀パターン上に、標準電極電位が０．８６Ｖ以上の金属を電解めっきする。【選択図】なし【特許請求の範囲】
【請求項１】
基材上に少なくともハロゲン化銀乳剤層を有する写真感光材料を露光、現像処理することで導電性銀パターンを作製し、その後、該導電性銀パターン上に標準電極電位が０．８６Ｖ以上の金属を電解めっきすることで得られるバイオセンサ用電極。
【請求項２】
前記写真感光材料が、基材上に物理現像核層とハロゲン化銀乳剤層を少なくともこの順に有する写真感光材料である請求項１記載のバイオセンサ用電極。
【請求項３】
前記電解めっきする金属がパラジウムである請求項１または２に記載のバイオセンサ用電極。
【請求項４】
前記パラジウムのめっき膜厚が０．１２μｍ以上である請求項３に記載のバイオセンサ用電極。
【請求項５】
ロール状の基材を連続して巻き出し、該基材上にハロゲン化銀乳剤層塗液を塗布、乾燥してハロゲン化銀乳剤層を有する写真感光材料を作製する第１の工程、連続して搬送された写真感光材料を露光する第２の工程、連続して搬送された露光済みの写真感光材料を現像処理し、基材上に導電性銀パターンを形成する第３の工程、および該基材上の導電性銀パターンに標準電極電位が０．８６Ｖ以上の金属を電解めっきし、その後ロール状に巻き取る第４の工程を少なくとも具備するバイオセンサ用電極の製造方法。
【発明の詳細な説明】
【技術分野】
【０００１】
本発明は、試料液中の特定成分を検出するバイオセンサ用電極、およびその製造方法に関する。
【背景技術】
【０００２】
従来から、検体の血糖値等を測定するバイオセンサおよびその製造方法が提案されている。バイオセンサとは、定量したい基質と特異的に化学反応を起こす生体基質を電極へ固定化したものである。該基質との化学反応を電流に変換し、応答電流値を測定することにより基質濃度を定量できる。この応答電流値は基質濃度、電極面積に依存するので、精度良く測定するためには、電極の面積の精度が高くなければならない。また、測定において電極そのものが反応してしまった場合、溶解電流が生じるために測定誤差となる。このため、応答電流の測定値が安定するバイオセンサ用電極、およびその製造方法が求められており、基材上への蒸着やスパッタリングあるいは金属箔接着により全面に形成した金属膜をレーザーなどによりスリット形成する方法（例えば、特許文献１）やインクジェットによりパターン状に形成されためっき触媒へめっきする方法（例えば、特許文献２）、めっきや金属箔接着により全面に形成した金属膜をフォトリソグラフィ法とエッチングによりパターンを形成し、そのパターン上へめっきする方法（例えば、特許文献３、４）など、高精度に電極パターンを形成する種々の案出がなされている。しかし、インクジェット方式やエッチング方式ではパターンの高精細化のコントロールは難しく、より簡単な方法で高精細パターンが形成できることが好ましい。また、これらの方法は電極を個々に形成する手法でありパターン形成に時間がかかることや、工程が複雑になるなどの問題点があった。
【０００３】
一方、パターン形成が容易で、高精度な電極を一括して作製できる方法として、ハロゲン化銀乳剤層を有する写真感光材料を用いて銀パターンを形成し、その後、無電解めっきする方法（例えば、特許文献５）が知られている。しかしながら、銀パターンに該公報にて具体的に記載されている無電解ニッケルめっきを施しても、変動係数が低い安定した応答電流を得ることができず、改善が求められていた。
【先行技術文献】
【特許文献】
【０００４】
【特許文献１】特許３３６５１８４号公報
【特許文献２】特開２００８−４５８７５号公報
【特許文献３】特開２００４−４０１７号公報
【特許文献４】特開２００２−１８９０１２号公報
【特許文献５】特開２０１１−１７５３４号公報
【発明の概要】
【発明が解決しようとする課題】
【０００５】
そこで、本発明者は上記課題を解決するべく鋭意研究を重ねた結果、本発明に至った。
【０００６】
すなわち、本発明は、一括して形成でき、かつ測定精度が高く、安定した応答電流が得られる変動係数の低いバイオセンサ用電極、およびその製造方法を提供することを目的とする。
【課題を解決するための手段】
【０００７】
本発明の目的は以下の発明により達成される。
（１）基材上に少なくともハロゲン化銀乳剤層を有する写真感光材料を露光、現像処理することで導電性銀パターンを作製し、その後、該導電性銀パターン上に標準電極電位が０．８６Ｖ以上の金属を電解めっきすることで得られたバイオセンサ用電極。
（２）上記写真感光材料が基材上に物理現像核層とハロゲン化銀乳剤層を少なくともこの順に有する写真感光材料である上記（１）記載のバイオセンサ用電極。
（３）上記電解めっきする金属がパラジウムである上記（１）または（２）に記載のバイオセンサ用電極。
（４）上記パラジウムのめっき膜厚が０．１２μｍ以上である上記（３）に記載のバイオセンサ用電極。
（５）ロール状の基材を連続して巻き出し、該基材上にハロゲン化銀乳剤層塗液を塗布、乾燥してハロゲン化銀乳剤層を有する写真感光材料を作製する第１の工程、連続して搬送された写真感光材料を露光する第２の工程、連続して搬送された露光済みの写真感光材料を現像処理し、基材上に導電性銀パターンを形成する第３の工程、および該基材上の導電性銀パターンに標準電極電位が０．８６Ｖ以上の金属を電解めっきし、その後ロール状に巻き取る第４の工程を少なくとも具備するバイオセンサ用電極の製造方法。
【発明の効果】
【０００８】
本発明により、一括して形成でき、かつ測定精度が高く、安定した応答電流が得られる変動係数の低いバイオセンサ用電極を作製することが可能となる。
【図面の簡単な説明】
【０００９】
【図１】本発明実施例の原稿パターンを示す平面図。
【図２】本発明実施例の原稿パターンを示す平面図。
【図３】本発明の第４の工程で用いる電解めっき装置の概略側面図。
【図４】本発明の第４の工程で用いる無電解めっき装置の概略側面図。
【発明を実施するための形態】
【００１０】
本発明は、基材上に少なくとも１層のハロゲン化銀乳剤層を含有するハロゲン化銀写真感光材料をパターン露光、現像処理することで形成された導電性銀パターンを用いたバイオセンサ用電極、およびその製造方法であり、優れた導電性パターンの精度および作製の簡便性を兼ね備えている。
【００１１】
基材上に少なくともハロゲン化銀乳剤層を有する写真感光材料を利用し、導電性銀パターンを作製する方法について説明する。かかる方法としては、下記（１）、（２）または（３）に示す方法がある。
（１）基材上に少なくとも物理現像核層およびハロゲン化銀乳剤層を有する写真感光材料を露光し、銀塩拡散転写法に従う現像処理を施した後、不要となったハロゲン化銀乳剤層を少なくとも水洗除去する方法。
（２）基材上に少なくともハロゲン化銀乳剤層を有する写真感光材料を露光し、現像処理を施した後、定着処理する方法。
（３）基材上に少なくともハロゲン化銀乳剤層を有する写真感光材料を露光し、硬化現像法に従う現像処理を施した後、不要となった未硬化部のハロゲン化銀乳剤層を少なくとも水洗除去する方法。
【００１２】
上記（１）の方法は例えば特公昭４２−２３７４５号公報に記載の方法であり、（２）の方法は例えば特開２００４−２２１５６４号公報に記載される方法であり、（３）の方法は例えばＪ．Ｐｈｏｔｏ．Ｓｃｉ．誌１１号  ｐ１、Ａ．Ｇ．Ｔｕｌｌ著（１９６３）あるいは「Ｔｈｅ  Ｔｈｅｏｒｙ  ｏｆ  ｔｈｅ  ｐｈｏｔｏｇｒａｐｈｉｃ  Ｐｒｏｃｅｓｓ（４ｔｈ  ｅｄｉｔｉｏｎ，ｐ３２６−３２７）」、Ｔ．Ｈ．Ｊａｍｅｓ著等に記載されているように、硬化現像法に従い、基材上にレリーフ画像を形成させる方法である。硬化現像法とは、基材上に作製した実質的に硬膜剤を含まない未硬膜のハロゲン化銀乳剤層を、ポリヒドロキシベンゼン系等の現像主薬を含む現像液で処理することによって、現像主薬が露光されたハロゲン化銀を還元した際に、現像主薬自身から生成された酸化化合物により、ゼラチンを始めとする水溶性高分子化合物を架橋し画像状に硬膜させる方法である。本発明においては高温高湿下に長時間暴露した際に、より変動係数の低いバイオセンサ用電極が得られることから、特に（１）の方法を用いることが最も好ましい。
【００１３】
上記（１）〜（３）の導電性銀パターンを作製する方法について更に詳細に説明する。以下（１）の導電性銀パターンを作製する方法をタイプ１、（２）の導電性銀パターンを作製する方法をタイプ２、（３）の導電性銀パターンを作製する方法をタイプ３と略して説明する。
【００１４】
＜基材＞
本発明のタイプ１〜３に用いる写真感光材料の基材としては、フレキシブル性を有する樹脂フィルムが、取扱い性が優れている点で、好適に用いられる。基材に使用される樹脂フィルムの具体例としては、ポリエチレンテレフタレート（ＰＥＴ）やポリエチレンナフタレート（ＰＥＮ）等のポリエステル樹脂、アクリル樹脂、エポキシ樹脂、フッ素樹脂、シリコーン樹脂、ポリカーボネート樹脂、ジアセテート樹脂、トリアセテート樹脂、ポリアリレート樹脂、ポリ塩化ビニル、ポリスルフォン樹脂、ポリエーテルスルフォン樹脂、ポリイミド樹脂、ポリアミド樹脂、ポリオレフィン樹脂、環状ポリオレフィン系樹脂等が挙げられる。これら樹脂フィルムの厚さは、５０〜３００μｍであることが好ましい。
【００１５】
＜易接着層＞
基材として樹脂フィルムを用いる場合には、基材上に易接着層を設けることができる。
【００１６】
樹脂フィルム上に設ける易接着層としては、後述する物理現像核層に用いられるような各種高分子ラテックスを含有することが好ましく、これら高分子ラテックスは水分散液を用い、易接着層は水系塗工により形成されることが好ましい。中でも耐候性の観点からポリエステルラテックス、アクリルラテックス、およびウレタンラテックスの水分散物を含有することが好ましく、更に各種材料との接着性の観点からウレタンラテックス、特に耐候性の高い無黄変型ウレタンポリカーボネートラテックスが好ましい。これら高分子ラテックスの平均粒子径は０．０１〜０．３μｍであることが好ましく、更に好ましくは０．０２〜０．１μｍである。また、これら高分子ラテックスは複数種類のラテックスを混合して用いることも可能であるが、ポリエステルラテックスやアクリルラテックスやウレタンラテックスは易接着層中の樹脂成分の３０質量％以上含有し、好ましくは５０質量％以上である。
【００１７】
また樹脂フィルム上の易接着層は前記高分子ラテックスとともに水溶性高分子化合物を含有し、更に架橋剤で架橋された易接着層であることが好ましい。かかる水溶性高分子化合物としては、ポリアクリル酸、ポリアクリルアミド、ポリビニルアルコール、ポリビニルピロリドン、無水マレイン酸とスチレンの共重合体等が挙げられ、またゼラチン、アルブミン、カゼイン、ポリリジン等のタンパク質、カラギーナン、ヒアルロン酸などムコ多糖類、「高分子の化学反応」（大河原  信著  １９７２、化学同人社）２．６．４章記載のアミノ化セルロース、ポリエチレンイミン、ポリアリルアミン、ポリジアリルアミン、アリルアミンとジアリルアミンの共重合体、ジアリルアミンと無水マレイン酸との共重合体、ジアリルアミンと二酸化硫黄との共重合体などが挙げられる。これら水溶性高分子化合物の中でもタンパク質を用いることが好ましい。水溶性高分子化合物は易接着層中の樹脂成分の４０質量％以下であることが好ましく、より好ましくは２〜３０質量％である。また易接着層に用いる樹脂成分量は１００ｍｇ／ｍ２以上であることが好ましく、上限は２５００ｍｇ／ｍ２であることが好ましい。より好ましくは１００〜２０００ｍｇ／ｍ２、更に好ましくは１５０〜１０００ｍｇ／ｍ２である。
【００１８】
架橋剤としては、例えばクロム明ばんのような無機化合物、ホルムアルデヒド、グリオキサール、マレアルデヒド、グルタルアルデヒドのようなアルデヒド類、尿素やエチレン尿素等のＮ−メチロール化合物、ムコクロル酸、２，３−ジヒドロキシ−１，４−ジオキサンのようなアルデヒド等価体、２，４−ジクロロ−６−ヒドロキシ−ｓ−トリアジン塩や、２，４−ジヒドロキシ−６−クロロ−トリアジン塩のような活性ハロゲンを有する化合物、ジビニルスルホン、ジビニルケトンやＮ，Ｎ，Ｎ−トリアクリロイルヘキサヒドロトリアジン、活性な三員環であるエチレンイミノ基を二個以上有する化合物、エポキシ基を分子中に二個以上有する化合物類、例えば、ソルビトールポリグリシジルエーテルやポリグリセロールポリグリシジルエーテル、ジグリセロールポリグリシジルエーテル、グリセロールポリグリシジルエーテル、ポリエチレングリコールジグリシジルエーテル、ポリプロピレングリコールジグリシジルエーテル等、あるいはこれら以外に「高分子の化学反応」（大河原  信著  １９７２、化学同人社）の２・６・７章、５・２章、９・３章など記載の架橋剤等の公知の高分子架橋剤を含有させることもできる。中でもエポキシ基を分子中に二個以上有する水溶性架橋剤、あるいはビニルスルホン系架橋剤が好ましい。ビニルスルホン系架橋剤とは分子中に少なくとも二個のビニルスルホニル基を有する化合物のことをいい、下記一般式Ｉもしくは下記一般式IIで示される化合物のことをいう。
【００１９】
【化１】
2012189413.tif 000002
【００２０】
式中Ｌ１、Ｌ２はそれぞれ存在してもしなくても良い２価の連結基を示す。存在する場合、好ましくは、炭素数１〜５で置換されていても良いアルキレン基、アリーレン基、カルバモイル基、スルファモイル基、酸素、硫黄、イミノ基等を示し、これらは組み合わさっていても良い。Ｒ１は水素原子、炭素数１〜５で置換されていても良いアルキル基、置換されていても良いベンゼン、ナフタレン等のアリール基を示し、中でも水素原子が好ましい。
【００２１】
【化２】
2012189413.tif 000003
【００２２】
式中、Ｌは少なくとも一個の水酸基を有するｍ価の基であり、ｍは２〜４である。一般式IIにおいて、Ｌとしては、２〜４価の炭素数１〜１０の非環状炭化水素基、窒素原子、酸素原子および／または硫黄原子を含有する５または６員の複素環基、５または６員の環状炭化水素基、または炭素数７〜１０のシクロアルキレン基が挙げられる。非環状炭化水素基としては、好ましくは１〜８の炭素数を有するアルキレン基である。Ｌで表されるそれぞれの基は、置換基を有していても良く、または、ヘテロ原子（例えば窒素原子、酸素原子および／または硫黄原子）、カルボニル基またはカルバミド基を介し相互に結合しても良い。Ｌは、例えば、メトキシ基、エトキシ基等の炭素数１〜４を有する１種以上のアルコキシ基、また塩素原子、臭素原子等のハロゲン原子、アセトキシ基等で置換されていても良い。
【００２３】
上記一般式Ｉの化合物の具体例を以下に示すが、これらに限定されるものではない。
【００２４】
【化３】
2012189413.tif 000004
【００２５】
上記一般式IIの化合物の具体例を以下に示すが、これらに限定されるものではない。
【００２６】
【化４】
2012189413.tif 000005
【００２７】
易接着層における架橋剤の添加量は易接着層中の全樹脂成分量に対して１〜７質量％が好ましく、更に好ましくは２〜５質量％である。
【００２８】
更に易接着層にはシリカなどのマット剤、滑剤、顔料、染料、界面活性剤、紫外線吸収剤等を含有させることができる。
【００２９】
＜物理現像核層＞
タイプ１に用いる写真感光材料が有する物理現像核層は、少なくとも物理現像核を含有する。物理現像核としては、重金属あるいはその硫化物からなる微粒子（粒子サイズは１〜数十ｎｍ程度）が用いられる。例えば、金、銀等の金属コロイド、パラジウム、亜鉛等の水溶性塩と硫化物を混合した金属硫化物等が挙げられる。これらの物理現像核の微粒子層は、コーティング法または浸漬処理法によって、基材上あるいは前記易接着層上に設けることができる。生産効率の面からコーティング法が好ましく用いられる。物理現像核層における物理現像核の含有量は、固形分で０．１〜１０ｍｇ／ｍ２程度が適当である。
【００３０】
また物理現像核層は水溶性高分子化合物を含有することが好ましい。水溶性高分子化合物の添加量は、物理現像核に対して１０〜５００質量％程度が好ましい。水溶性高分子化合物としては、ゼラチン、アラビアゴム、セルロース、アルブミン、カゼイン、アルギン酸ナトリウム、各種澱粉、ポリビニルアルコール、ポリビニルピロリドン、ポリアクリルアミド、アクリルアミド、ポリエチレンイミン、ポリアリルアミン、ポリビニルアミンとビニルイミダゾールの共重合体等を用いることができる。
【００３１】
更に物理現像核層は、高分子ラテックスを含有することもできる。高分子ラテックスは水分散液を用い、水系塗工することが好ましい。高分子ラテックスとしては単独重合体や共重合体など各種公知のラテックスを用いることができる。単独重合体としては酢酸ビニル、塩化ビニル、スチレン、メチルアクリレート、ブチルアクリレート、メタクリロニトリル、ブタジエン、イソプレンなどの重合体があり、共重合体としてはエチレン・ブタジエン共重合体、スチレン・ブタジエン共重合体、スチレン・ｐ−メトオキシスチレン共重合体、スチレン・酢酸ビニル共重合体、酢酸ビニル・塩化ビニル共重合体、酢酸ビニル・マレイン酸ジエチル共重合体、メチルメタクリレート・アクリロニトリル共重合体、メチルメタクリレート・ブタジエン共重合体、メチルメタクリレート・スチレン共重合体、メチルメタクリレート・酢酸ビニル共重合体、メチルメタクリレート・塩化ビニリデン共重合体、メチルアクリレート・アクリロニトリル共重合体、メチルアクリレート・ブタジエン共重合体、メチルアクリレート・スチレン共重合体、メチルアクリレート・酢酸ビニル共重合体、アクリル酸・ブチルアクリレート共重合体、メチルアクリレート・塩化ビニル共重合体、ブチルアクリレート・スチレン共重合体、ポリエステル、各種ウレタン等がある。
【００３２】
更に物理現像核層には、前記した水溶性高分子化合物の架橋剤（硬膜剤）を含有することが好ましい。水溶性高分子化合物の架橋剤としては、前述の易接着層が含有する架橋剤と同様の架橋剤が例示されるが、好ましくはグリオキサール、グルタルアルデヒド、３−メチルグルタルアルデヒド、サクシンアルデヒド、アジポアルデヒド等のジアルデヒド類であり、より好ましい架橋剤はグリオキサールである。架橋剤は、物理現像核層に含まれる水溶性高分子化合物に対して０．１〜８０質量％を物理現像核層に含有させるのが好ましい。
【００３３】
物理現像核層の塗布には、例えばディップコーティング、スライドコーティング、カーテンコーティング、バーコーティング、エアーナイフコーティング、ロールコーティング、グラビアコーティング、スプレーコーティング等の塗布方式で塗布することができる。
【００３４】
＜ハロゲン化銀乳剤層＞
本発明のタイプ１〜３に用いる写真感光材料のハロゲン化銀乳剤層は、ハロゲン化銀に関する銀塩写真フィルムや印画紙、印刷製版用フィルム、フォトマスク用エマルジョンマスク等で用いられる技術は、本発明においてもそのまま用いることもできる。
【００３５】
ハロゲン化銀乳剤に含有されるハロゲン化物としては、塩化物、臭化物、ヨウ化物およびフッ化物のいずれであってもよく、これらの組み合わせでもよい。ハロゲン化銀乳剤粒子の形成には、順混合、逆混合、同時混合等の当業界では周知の方法が用いられる。中でも同時混合法の１種で、粒子形成される液相中のｐＡｇを一定に保ついわゆるコントロールドダブルジェット法を用いることが、粒径の揃ったハロゲン化銀乳剤粒子が得られる点において好ましい。本発明においては、好ましいハロゲン化銀乳剤粒子の平均粒径は０．２５μｍ以下、特に好ましくは０．０５〜０．２μｍである。なおタイプ１に用いる写真感光材料のハロゲン化銀乳剤のハロゲン化物組成には好ましい範囲が存在し、塩化物を８０ｍｏｌ％以上含有するのが好ましく、特に９０ｍｏｌ％以上が塩化物であることが特に好ましい。
【００３６】
ハロゲン化銀粒子の形状は特に限定されず、例えば、球状、立方体状、平板状（六角平板状、三角形平板状、四角形平板状など）、八面体状、十四面体状など様々な形状であることができる。
【００３７】
ハロゲン化銀乳剤の製造において、必要に応じて、ハロゲン化銀粒子の形成あるいは物理熟成の過程において、亜硫酸塩、鉛塩、タリウム塩、あるいはロジウム塩もしくはその錯塩、イリジウム塩もしくはその錯塩などVIII族金属元素の塩もしくはその錯塩を共存させてもよい。また、種々の化学増感剤によって増感することができ、イオウ増感法、セレン増感法、貴金属増感法など当業界で一般的な方法を、単独、あるいは組み合わせて用いることができる。
【００３８】
ハロゲン化銀乳剤は、必要に応じて、分光増感することもできる。また、ハロゲン化銀乳剤は必ずしもネガ感光性でなくてもよく、必要に応じて、ポジ感光性を持つ直接反転乳剤としてもよい。これにより、ネガ型をポジ型に、ポジ型をネガ型に変換することができる。直接反転乳剤に関しては、特開平８−１７１２０号公報、同平８−２０２０４１号公報に記載されている方法によって作製することができる。
【００３９】
ハロゲン化銀乳剤層の塗布銀量としては、導電性銀パターンを形成させるために、少なくとも０．０１ｇ（硝酸銀換算）／ｍ２は必要である。好ましい塗布銀量は、２．０〜４．０ｇ（硝酸銀換算）／ｍ２であり、塗布銀量があまり多すぎると、長い現像時間を必要としたり、基材に近い側のハロゲン化銀乳剤粒子の感光性が低下したりするなどの問題があるため、５．０ｇ（硝酸銀換算）／ｍ２程度を上限とすべきである。
【００４０】
ハロゲン化銀乳剤層はバインダーを含有する。バインダーとしては天然ポリマー、水溶性の合成ポリマー、非水溶性の合成ポリマーが挙げられる。
【００４１】
天然ポリマーとしてはゼラチン、カゼイン、アルブミンなどのタンパク質、澱粉、デキストリン等の多糖類、セルロースおよびその誘導体（例えばカルボキシルメチルセルロース、ヒドロキシルプロピルセルロース、メチルセルロースなど）、アルギン酸、カラギーナン、フコイダン、キトサン、ヒアルロン酸などを用いることができ、その中でも最も好ましい天然ポリマーはゼラチンである。またコハク化ゼラチンなど公知の方法で修飾した天然ポリマーを用いることもできる。
【００４２】
水溶性の合成ポリマーとしては、例えばポリビニルアルコール（ＰＶＡ）、ポリビニルピロリドン（ＰＶＰ）、ポリビニルメチルエーテル、ポリエチレンオキサイド、ポリビニルアミン、ポリリジン、ポリアクリル酸等が挙げられる。また、これらのグラフト重合ポリマーなども用いることができる。
【００４３】
非水溶性の合成ポリマーとしての高分子ラテックスとしては単独重合体や共重合体など各種公知のラテックスを用いることができる。単独重合体としては酢酸ビニル、塩化ビニル、スチレン、メチルアクリレート、ブチルアクリレート、メタクリロニトリル、ブタジエン、イソプレンなどがあり、共重合体としてはエチレン・ブタジエン、スチレン・ブタジエン、スチレン・ｐ−メトオキシスチレン、スチレン・酢酸ビニル、酢酸ビニル・塩化ビニル、酢酸ビニル・マレイン酸ジエチル、メチルメタクリレート・アクリロニトリル、メチルメタクリレート・ブタジエン、メチルメタクリレート・スチレン、メチルメタクリレート・酢酸ビニル、メチルメタクリレート・塩化ビニリデン、メチルアクリレート・アクリロニトリル、メチルアクリレート・ブタジエン、メチルアクリレート・スチレン、メチルアクリレート・酢酸ビニル、アクリル酸・ブチルアクリレート、メチルアクリレート・塩化ビニル、ブチルアクリレート・スチレン等がある。本発明で用いる高分子ラテックスの平均粒径は０．０１〜１．０μｍであることが好ましく、更に好ましくは０．０５〜０．８μｍである。
【００４４】
ハロゲン化銀乳剤層は架橋剤を含有することができる。かかる架橋剤としては、例えばクロム明ばんのような無機化合物、ホルマリン、グリオキサール、マレアルデヒド、グルタルアルデヒドのようなアルデヒド類、尿素やエチレン尿素等のＮ−メチロール化合物、ムコクロル酸、２，３−ジヒドロキシ−１，４−ジオキサンのようなアルデヒド等価体、２，４−ジクロロ−６−ヒドロキシ−ｓ−トリアジン塩や、２，４−ジヒドロキシ−６−クロロートリアジン塩のような活性ハロゲン化合物、ジビニルスルホン、ジビニルケトンやＮ，Ｎ，Ｎ−トリアクロイルヘキサヒドロトリアジン、活性な三員環であるエチレンイミノ基やエポキシ基を分子中に二個以上有する化合物類、高分子硬膜剤としてのジアルデヒド澱粉等の種々の化合物の１種もしくは２種以上を用いることができる。架橋剤量としては、タイプ２の写真感光材料ではハロゲン化銀乳剤層に含まれる天然ポリマーや水溶性の合成ポリマー等の水溶性高分子化合物に対して０．１〜３０質量％をハロゲン化銀乳剤層に含有させるのが好ましく、特に１〜２０質量％が好ましい。一方、タイプ１およびタイプ３に用いる写真感光材料は、現像処理において、現像後に不要となったハロゲン化銀乳剤層を少なくとも水洗除去するため、架橋剤を用いる場合は、上記水洗除去を妨げない範囲で用いることが必要となる。
【００４５】
またハロゲン化銀乳剤層は、後述する現像液が含有する現像主薬を含有してもよい。現像主薬としては、写真現像の分野で公知の現像主薬を用いることができ、例えば、ハイドロキノン、カテコール、ピロガロール、メチルハイドロキノン、クロロハイドロキノン等のポリヒドロキシベンゼン類、１−フェニル−４，４−ジメチル−３−ピラゾリドン、１−フェニル−３−ピラゾリドン、１−ｐ−トリル−３−ピラゾリドン、１−フェニル−４−メチル−３−ピラゾリドン、１−フェニル−４−メチル−４−ヒドロキシメチル−３−ピラゾリドン、１−ｐ−クロロフェニル−３−ピラゾリドン等の３−ピラゾリドン類、パラメチルアミノフェノール、パラアミノフェノール、パラヒドロキシフェニルグリシン、パラフェニレンジアミン等が挙げられ、これらを２種類以上併用して用いることができる。なおタイプ３の写真感光材料が有するハロゲン化銀乳剤層は、上記した現像主薬の中でも特にベンゼン核の少なくとも１，２位または１，４位にヒドロキシル基が置換したベンゼン類を含有することが好ましい。これら現像薬は塗液に溶解させても各層に含有させても良いし、オイル分散液に溶解させて各層中に含有させることも可能である。
【００４６】
ハロゲン化銀乳剤層には更に種々の目的のために、公知の写真用添加剤を用いることができる。これらは、Ｒｅｓｅａｒｃｈ  Ｄｉｓｃｌｏｓｕｒｅ  Ｉｔｅｍ  １７６４３（１９７８年１２月）および１８７１６（１９７９年１１月）、３０８１１９（１９８９年１２月）に記載、あるいは引用された文献に記載されている。また界面活性剤および増粘剤等の各種塗布助剤を含有することができる。
【００４７】
タイプ３の写真感光材料が有するハロゲン化銀乳剤層は、膨潤抑制剤を含有することが望ましい。本発明における膨潤抑制剤とは、写真感光材料を現像処理する際に水溶性高分子化合物が膨潤するのを抑制し良好な画像品質を得ることができる。膨潤抑制剤として作用するかどうかはｐＨ３．５の５質量％ゼラチン水溶液に膨潤抑制剤を０．３５ｍｏｌ／Ｌになるよう加えてゼラチンの沈澱が発生するかどうかで調べられ、この試験でゼラチンの沈澱が発生するような薬品は全て膨潤抑制剤として作用する。膨潤抑制剤の具体例としては、例えば硫酸ナトリウム、硫酸リチウム、硫酸カルシウム、硫酸マグネシウム、硝酸ナトリウム、硝酸カルシウム、硝酸マグネシウム、硝酸亜鉛、塩化マグネシウム、塩化ナトリウム、塩化マンガン、リン酸マグネシウム等の無機塩類、あるいは例えばベンゼンスルホン酸、ジフェニルスルホン酸、５−スルホサリチル酸、ｐ−トルエンスルホン酸、フェノールジスルホン酸、α−ナフタレンスルホン酸、β−ナフタレンスルホン酸、１，５−ナフタレンジスルホン酸、１−ヒドロキシ−３，６−ナフタレンジスルホン酸、ジナフチルメタンスルホン酸などのスルホン酸類、例えばポリビニルベンゼンスルホン酸、無水マレイン酸とビニルスルホン酸の共重合物、ポリビニルアクリルアミドなどの高分子沈澱剤として用いられる化合物などが挙げられる。これら膨潤抑制剤は単独あるいはこれらを組み合わせて用いても良いが、無機塩類、特に硫酸塩類を使用することが好ましい膨潤抑制剤の好ましい含有量は０．０１〜１０ｇ／ｍ２、更に好ましくは０．０３〜２ｇ／ｍ２である。
【００４８】
またタイプ３の写真感光材料が有するハロゲン化銀乳剤層には、更に無電解めっき触媒や導電性物質などを含有させることも可能である。
【００４９】
＜その他の構成層＞
本発明のタイプ１〜３に用いる写真感光材料には、必要に応じて、裏塗り層およびオーバー層等の非感光性層を設けることができる。本発明の写真感光材料において、オーバー層はハロゲン化銀乳剤層の傷つきなどから保護する効果に加え、例えばタイプ１の写真感光材料においては、現像処理で写真感光材料中の銀が系外に拡散するのを抑制し、物理現像核上への銀の析出効率を高める効果がある。従って、オーバー層はハロゲン化銀乳剤層の上に設けることが好ましい。これらの非感光性層は、水溶性高分子化合物を主たるバインダーとする層であり、前述のハロゲン化銀乳剤層が含有する天然ポリマーや水溶性の合成ポリマーを用いることができる。非感光性層の水溶性高分子化合物量としては、各々の用途によって異なるが、０．００１〜１０ｇ／ｍ２の範囲が好ましい。また、これら非感光性層には水溶性高分子化合物の架橋剤を用いることができるが、本発明のタイプ１およびタイプ３の現像処理において、現像後に不要なハロゲン化銀乳剤層を少なくとも水洗除去するため、タイプ１およびタイプ３の写真感光材料において非感光性層に水溶性高分子化合物の架橋剤を用いる場合は、現像後のハロゲン化銀乳剤層の水洗除去を妨げない範囲で用いることが望ましい。
【００５０】
本発明のタイプ１およびタイプ３に用いる写真感光材料の場合、更に非感光性層として、水洗除去促進層を設けることが好ましい。この場合、水洗除去促進層は、不要なハロゲン化銀乳剤層を除去しやすくする目的で設けられるので、タイプ１においては物理現像核層とハロゲン化銀乳剤層との間、タイプ３においては基材や易接着層とハロゲン化銀乳剤層との間に設けることが好ましい。水洗除去促進層は、水溶性高分子化合物をバインダーとして用い、好ましいバインダーとしては、例えば、ゼラチン、ポリビニルアルコール（ＰＶＡ）、ポリビニルピロリドン（ＰＶＰ）、澱粉等の多糖類、セルロースおよびその誘導体、ポリエチレンオキサイド、ポリビニルアミン、キトサン、ポリリジン、ポリアクリル酸、ポリアルギン酸、ポリヒアルロン酸、カルボキシセルロース等が挙げられる。また、水洗除去促進層は、水溶性高分子化合物の架橋剤を用いることは好ましくない。水溶性高分子化合物の塗布量としては、１．０ｇ／ｍ２以下が好ましい。水溶性高分子化合物の塗布量があまり多すぎると、例えばタイプ１の写真感光材料においては、物理現像核層とハロゲン化銀乳剤層との距離が長くなるので、画像形成の際に、銀の析出量が減少したり画質が低下したりする等の問題があるため、０．１〜０．６ｇ／ｍ２程度が好ましい。
【００５１】
上記した各構成層中には、ハロゲン化銀乳剤の感光波長域に吸収極大を有する非増感性染料または顔料を、画質向上のためのハレーション、あるいはイラジエーション防止剤として用いることが好ましい。ハレーション防止剤としては、上記裏塗り層あるいは、例えば接着層、物理現像核層、水洗除去促進層等のハロゲン化銀乳剤層と基材の間に設けられる層に用いることが好ましく、これら２つ以上の層に分けて用いてもよい。イラジエーション防止剤としては、ハロゲン化銀乳剤層に用いることが好ましい。これら非増感性染料または顔料の添加量は、目的の効果が得られるのであれば広範囲に変化しうるが、約０．０１〜約１ｇ／ｍ２の範囲が好ましい。また必要に応じて公知の写真用添加剤、界面活性剤、マット剤、滑剤や、前述したハロゲン化銀乳剤層と同様な現像主薬等を含有することができる。
【００５２】
＜露光＞
タイプ１〜３の導電性銀パターンを形成する方法においては、上記した写真感光材料を露光した後、現像処理が行われる。露光方法としては、透過原稿とハロゲン化銀乳剤層を密着して露光する方法、あるいは各種レーザー光、例えば４００〜４３０ｎｍに発振波長を有する青色半導体レーザー（バイオレットレーザーダイオードともいう）を用いて走査露光する方法等がある。
【００５３】
＜現像処理＞
タイプ１の現像処理には、画像を形成する部分のハロゲン化銀を溶解し、拡散させて、物理現像核上で還元し、析出させる現像処理工程と、不要となったハロゲン化銀層を水洗除去するための水洗除去工程がある。この場合、写真感光材料にネガ型のハロゲン化銀乳剤を用いた場合、露光により光を照射していない部分が、画像を形成する部分となり、ポジ型のハロゲン化銀乳剤を用いた場合は、露光により、光を照射した部分が画像を形成する部分となる。
【００５４】
タイプ２の現像処理には、写真感光材料に前記ネガ型のハロゲン化銀乳剤を用いた場合、露光により、光を照射した部分のハロゲン化銀を還元する現像処理工程と、光を照射していない部分のハロゲン化銀を溶解除去するための定着処理工程がある。一方、写真感光材料にポジ型のハロゲン化銀乳剤を用いた場合、露光により、光を照射していない部分のハロゲン化銀を還元する現像処理工程と、光を照射した部分のハロゲン化銀を溶解除去するための定着処理工程がある。
【００５５】
タイプ３の現像処理には、画像を形成する部分のハロゲン化銀還元すると同時水溶性高分子化合物を硬化させる現像処理工程と、不要な部分である非硬化部を洗い流す水洗除去工程がある。この場合、写真感光材料にネガ型のハロゲン化銀乳剤を用いた場合、露光により光を照射した部分が、画像を形成する部分となり、ポジ型のハロゲン化銀乳剤を用いた場合は、露光により、光を照射していない部分が画像を形成する部分となる。
【００５６】
また上記したタイプ１〜３のいずれの方法においても、現像処理工程と水洗除去工程との間、あるいは現像処理と定着処理の間に、例えば、酢酸、クエン酸等を含有する酸性水溶液を用いて現像停止処理を行ってもよい。
【００５７】
＜現像液＞
写真感光材料が有する各構成層が現像主薬を含有する場合、上記したタイプ１〜３の現像処理に用いる現像液は必ずしも現像主薬を含有する必要はなく、現像液は現像可能となる潜像核を有するハロゲン化銀の還元を可能とするためのアルカリ剤を含有する。アルカリ性剤として、例えば水酸化カリウム、水酸化ナトリウム、水酸化リチウム、第３リン酸ナトリウム、あるいは各種アミン化合物が挙げられる。タイプ１およびタイプ３に用いる現像液のｐＨは１０以上が好ましく更に１１〜１４の範囲が好ましい。タイプ２に用いる現像液のｐＨは９以上が好ましく更に１０以上が好ましい。
【００５８】
写真感光材料が有する各構成層が、現像可能となる潜像核を有するハロゲン化銀の還元を可能とする量の現像主薬を含有しない場合、上記したタイプ１〜３の現像処理に用いる現像液は現像主薬を含有する。タイプ１およびタイプ２の現像液が含有する現像主薬としては、例えば、ハイドロキノン、カテコール、ピロガロール、メチルハイドロキノン、クロロハイドロキノン等のポリヒドロキシベンゼン類、１−フェニル−４，４−ジメチル−３−ピラゾリドン、１−フェニル−３−ピラゾリドン、１−ｐ−トリル−３−ピラゾリドン、１−フェニル−４−メチル−３−ピラゾリドン、１−フェニル−４−メチル−４−ヒドロキシメチル−３−ピラゾリドン、１−ｐ−クロロフェニル−３−ピラゾリドン等の３−ピラゾリドン類、パラメチルアミノフェノール、パラアミノフェノール、パラヒドロキシフェニルグリシン、パラフェニレンジアミン、アスコルビン酸等が挙げられ、これらを２種類以上併用してもよい。またタイプ３に用いる現像液は硬化現像主薬を含有する。硬化現像主薬としては、例えばハイドロキノン、カテコール、クロロハイドロキノン、ピロガロール、ブロモハイドロキノン、イソプロピルハイドロキノン、トルハイドロキノン、メチルハイドロキノン、２，３−ジクロロハイドロキノン、２，３−ジメチルハイドロキノン、２，３−ジブロモハイドロキノン、１，４−ジヒドロキシ−２−アセトフェノン、２，５−ジメチルハイドロキノン、４−フェニルカテコール、４−ｔ−ブチルカテコール、４−ｓ−ブチルピロガロール、４，５−ジブロモカテコール、２，５−ジエチルハイドロキノン、２，５−ジベンゾイルアミノハイドロキノン等のポリヒドロキシベンゼン類、例えばＮ−メチル−ｐ−アミノフェノール、ｐ−アミノフェノール、２，４−ジアミノフェノール、ｐ−ベンジルアミノフェノール、２−メチル−ｐ−アミノフェノール、２−ヒドロキシメチル−ｐ−アミノフェノール等のアミノフェノール化合物類、またその他にも例えば特開２００１−２１５７１１号公報、特開２００１−２１５７３２号公報、特開２００１−３１２０３１号公報、特開２００２−６２６６４号公報記載の公知の硬化現像主薬を例示することができるが、特にベンゼン核の少なくとも１，２位または１，４位にヒドロキシル基が置換したベンゼンが好ましい。現像主薬および硬化現像主薬の使用量は１〜１００ｇ／Ｌであることが好ましい。
【００５９】
タイプ１〜３の現像処理に用いる現像液はその他に、亜硫酸ナトリウムや亜硫酸カリウムに代表される保恒剤、上記した現像液のｐＨを好ましい範囲に保つための、炭酸塩やリン酸塩に代表される緩衝剤を含有することが好ましい。更に臭化物イオン、ベンズイミダゾール、ベンゾトリアゾール、１−フェニル−５−メルカプトテトラゾール等、現像核を持たないハロゲン化銀粒子が還元されないように加えられるカブリ防止剤を含有させることができる。ただしタイプ３の現像液において保恒剤は、硬化現像による硬化反応を停める作用があるので、少なくとも２０ｇ／Ｌ以下の使用量、好ましくは１０ｇ／Ｌ以下の使用量に留めることが好ましい。
【００６０】
タイプ１の現像液は拡散転写現像を行うために可溶性銀錯塩形成剤を必須成分として含有する。タイプ２およびタイプ３の現像液において可溶性銀錯塩形成剤は必須成分ではないが、可溶性銀錯塩形成剤を含有することで得られる銀画像の導電性がより向上するため好ましく用いることができる。可溶性銀錯塩形成剤としては、具体的にはチオ硫酸アンモニウムやチオ硫酸ナトリウムのようなチオ硫酸塩、チオシアン酸ナトリウムやチオシアン酸アンモニウムのようなチオシアン酸塩、亜硫酸ナトリウムや亜硫酸水素カリウムのような亜硫酸塩、１，１０−ジチア−１８−クラウン−６、２，２′−チオジエタノールなどのチオエーテル類、オキサゾリドン類、２−メルカプト安息香酸およびその誘導体、ウラシルのような環状イミド類、アルカノールアミン、ジアミン、特開平９−１７１２５７号公報に記載のメソイオン性化合物、５，５−ジアルキルヒダントイン類、アルキルスルホン類、他に「Ｔｈｅ  Ｔｈｅｏｒｙ  ｏｆ  ｔｈｅ  ｐｈｏｔｏｇｒａｐｈｉｃ  Ｐｒｏｃｅｓｓ（４ｔｈ  ｅｄｉｔｉｏｎ，ｐ４７４〜４７５）」、Ｔ．Ｈ．Ｊａｍｅｓ著に記載されている化合物が挙げられる。これらの可溶性銀錯塩形成剤の中で特にアルカノールアミンが好ましい。アルカノールアミンとしては、例えばＮ−（２−アミノエチル）エタノールアミン、ジエタノールアミン、Ｎ−メチルエタノールアミン、トリエタノールアミン、Ｎ−エチルジエタノールアミン、ジイソプロパノールアミン、エタノールアミン、４−アミノブタノール、Ｎ，Ｎ−ジメチルエタノールアミン、３−アミノプロパノール、２−アミノ−２−メチル−１−プロパノール等が挙げられる。これらの可溶性銀錯塩形成剤は単独で、または複数組み合わせて使用することができる。また可溶性銀錯塩形成剤量としては０．１〜４０ｇ／Ｌ、好ましくは１〜２０ｇ／Ｌである。
【００６１】
タイプ３の現像液は膨潤抑制剤を含有することができる。膨潤抑制剤としては、写真感光材料に含有させるのと同様の膨潤抑制剤が例示される。好ましい膨潤抑制剤の含有量は５０〜３００ｇ／Ｌ、好ましくは１００〜２５０ｇ／Ｌである。
【００６２】
＜現像処理条件＞
タイプ１の現像液での処理温度は１５℃〜３０℃が好ましく、ハロゲン化銀乳剤層が現像液中に溶出するのを防止するために１８℃〜２３℃の範囲が好ましい。現像時間は生産効率を考慮して１２０秒以下が好ましい。タイプ２の現像液での処理温度は通常１５℃から４５℃の間で選ばれるが、より好ましくは２５℃〜４０℃である。現像時間としては生産効率を考慮して１２０秒以下が好ましい。またタイプ３の現像液での処理温度は２℃〜３０℃であることが好ましく１０℃〜２５℃がより好ましい。現像時間は５秒〜３０秒であり、好ましくは５秒〜２０秒である。
【００６３】
露光後の写真感光材料への現像液の供給方式は、浸漬方式であっても塗布方式であってもよい。浸漬方式は、例えば、タンクに大量に貯流された現像液中に、前記露光済みの写真感光材料を浸漬しながら搬送するものであり、塗布方式は、例えばハロゲン化銀乳剤層上に現像液を１ｍ２あたり４０〜１２０ｍｌ程度塗布するものである。特にタイプ３の現像液（硬化現像液）を用いる場合には塗布方式にし、硬化現像液を繰り返し用いないようにする方が好ましい。
【００６４】
＜水洗除去工程＞
タイプ１およびタイプ３の現像処理における水洗除去は、現像処理後に不要となったハロゲン化銀乳剤層等の各構成層を除去し、銀画像を基材上に露出させる工程である。従って水洗除去の処理液としては水を主成分とする。またこの処理液には緩衝成分を含有してもよく、除去したゼラチンの腐敗を防止する目的で、防腐剤を含有させてもよい。
【００６５】
水洗除去方法としては、スクラビングローラ等を用いて処理液をシャワー方式、スリット方式等を単独、あるいは組み合わせて使用できる。また、シャワーやスリットを複数個設けて、除去の効率を高めることもできる。また、水洗除去の代わりに、剥離紙等に転写剥離する方法を用いてもよい。剥離紙等で転写剥離する方法としては、ハロゲン化銀乳剤層上の余分な現像液を予めローラ等で絞り取っておき、ハロゲン化銀乳剤層等と剥離紙を密着させてハロゲン化銀乳剤層等をプラスチック樹脂フィルムから剥離紙に転写させて剥離する方法である。剥離紙としては吸水性のある紙や不織布、あるいは紙の上にシリカのような微粒子顔料とポリビニルアルコールのようなバインダーとで吸水性の空隙層を設けたものが用いられる。
【００６６】
＜定着処理＞
タイプ２における定着処理は非画像部の銀塩を除去して安定化させる目的で行われる。定着処理には公知の銀塩写真フィルムや印画紙、印刷製版用フィルム、フォトマスク用エマルジョンマスク等に用いられる定着処理の技術を用いることができ、「写真の化学」（笹井著、（株）写真工業出版社）ｐ３２１記載の定着液などが挙げられる。中でもチオ硫酸塩以外の脱銀剤が含まれる定着液が好ましい。その場合の脱銀剤としてはチオシアン酸ナトリウムやチオシアン酸アンモニウムのようなチオシアン酸塩、亜硫酸ナトリウムや亜硫酸水素カリウムのような亜硫酸塩、１，１０−ジチア−１８−クラウン−６、２，２′−チオジエタノールなどのチオエーテル類、オキサゾリドン類、２−メルカプト安息香酸およびその誘導体、ウラシルのような環状イミド類、アルカノールアミン、ジアミン、特開平９−１７１２５７号公報に記載のメソイオン性化合物、５，５−ジアルキルヒダントイン類、アルキルスルホン類、他に「Ｔｈｅ  Ｔｈｅｏｒｙ  ｏｆ  ｔｈｅ  ｐｈｏｔｏｇｒａｐｈｉｃ  Ｐｒｏｃｅｓｓ（４ｔｈ  ｅｄｉｔｉｏｎ，ｐ４７４〜４７５）」、Ｔ．Ｈ．Ｊａｍｅｓ著に記載されている化合物が挙げられる。
【００６７】
これらの脱銀剤の中でも特に、アルカノールアミンが好ましい。アルカノールアミンとしては、前記現像液で述べた可溶性銀錯塩形成剤として用いるものと同じ化合物を用いることができる。また、チオシアン酸塩については脱銀能力が高いが、人体に対する安全性の観点から使用することは好ましくない。これらの脱銀剤は単独で、または複数組み合わせて使用することができる。また、脱銀剤量としては脱銀剤の合計で１〜５００ｇ／Ｌが好ましく、より好ましくは１０〜３００ｇ／Ｌの範囲である。
【００６８】
定着液は脱銀剤の他にも、保恒剤として亜硫酸塩、重亜硫酸塩、ｐＨ緩衝剤として酢酸、ホウ酸アミン、リン酸塩などを含むことができる。また、硬膜剤として水溶性アルミニウム（例えば硫酸アルミニウム、塩化アルミニウム、カリ明ばん等）、アルミニウムの沈澱防止剤として二塩基酸（例えば、酒石酸、酒石酸カリウム、酒石酸ナトリウム等）または三塩基酸（クエン酸ナトリウム、クエン酸リチウム、クエン酸カリウム等）も含有させることができる。定着液の好ましいｐＨは脱銀剤の種類により異なり、特にアミンを使用する場合は８以上、好ましくは９以上である。定着処理温度は通常１０℃から４５℃の間で選ばれるが、より好ましくは１８℃〜３０℃である。
【００６９】
本発明のタイプ３においては、現像液で一旦現像した後、更にハロゲン化銀溶剤を含む第２の現像液を用いて写真感光材料を現像処理する方法を用いることができる。この方法により、第１の現像処理で硬化されたレリーフ像中にある銀を、第２の現像処理で増大（補力）させることもできる。上記第２の現像工程はハロゲン化銀乳剤層の水洗除去工程の前であっても、後であっても良いが、非画像部のハロゲン化銀も銀の供給源として使用できることから水洗除去前に行うことが好ましい。また、第２の現像液に銀塩を加えるなど、更なる銀イオンの供給を行い、第２の現像工程でより銀を大きくすることもできる。
【００７０】
次に上記した方法により得られた銀パターンに電解めっきするめっき金属について説明する。標準電極電位とは単純電極の電極反応に関与する物質が全て標準状態にあるときの平行電極電位のことであり、標準水素電極の値を０Ｖとする。本発明の標準電極電位０．８６Ｖ以上の金属といえば、金（１．５２Ｖ）、白金（１．１８８Ｖ）、イリジウム（１．１５６Ｖ）、パラジウム（０．９１５Ｖ）がある（数値は日本化学会編「改訂４版  化学便覧  基礎編」より）。
【００７１】
標準電極電位が高い金属はイオン化傾向が小さい、すなわちイオン化しにくいため、電気化学的に安定している。本発明において、標準電極電位は０．８６Ｖ以上が必要となる。本発明の被めっき物は銀（標準電極電位０．７９９Ｖ）であり異種金属の界面が生じる。電極電位が異なる金属界面においては、水分が入り込むとイオン化傾向の大きい金属と小さい金属との間に電位差が生じるため、局部電池が形成され電流が流れる。この電流はセンサでモニターする電流のノイズとなり、電流値の誤差の原因となる。電流値の誤差を少なくするには、銀とめっき金属間の電位差を小さくする、あるいは水分が入り込まないようピンホール等の欠陥のない緻密なめっき膜を形成することが好ましい。従って、銀とめっき金属の標準電極電位差は少ない方が好ましく、この点ではパラジウムが最も銀の標準電極電位に近く好ましい。また、パラジウムめっきの膜厚は０．１２μｍ以上であることが好ましい。
【００７２】
本発明のパラジウムめっきについては、めっき液組成には特に制限はなく、従来公知の方法を用いることができる。市販のパラジウムめっき液としては、例えば、上村工業社「Ｐｄ−４５１」、日本エレクトロプレイティング・エンジニヤース社「パラデックスシリーズ」、日本高純度化学社「パラブライトシリーズ」、メルテックス社「パラデュア２００」、小島化学薬品社「Ｋ−ピュア・パラジウム」、エヌ・イー・ケムキャット社「ＰＤ−ＬＦ−１００」などが挙げられる。また、白金めっき液としては、例えばエヌ・イー・ケムキャット社等から、金めっき液、ニッケルめっき液および銅めっき液等はメルテックス社等から市販されており、これらを利用することができる。
【００７３】
本発明のバイオセンサ用電極はロールツーロール方式により数多くの電極を一括して大量に生産することができる。本発明におけるロールツーロール方式とは、ロール状に巻いた長尺の基材、例えばフィルムを巻き出して、間欠的、あるいは連続的に搬送しながら該基材上に加工を施し、再びロールに巻き取る方式である。本発明のバイオセンサ用電極の製造方法は、ロール状の基材を連続して巻き出し、該基材上にハロゲン化銀乳剤層塗液を塗布、乾燥してハロゲン化銀乳剤層を有する写真感光材料を作製する第１の工程、連続して搬送された写真感光材料を露光する第２の工程、連続して搬送された露光済みの写真感光材料を現像処理し、基材上に導電性銀パターンを形成する第３の工程、および該基材上の導電性銀パターンに電解めっきにより金属をめっきし、その後ロール状に巻き取る第４の工程を少なくとも具備する。これら第１〜第４の工程はその工程中、あるいは各工程後に必要に応じて更に巻き取る工程を設けてもよいが、第１の工程から第４の工程まで連続して行うことも可能である。
【００７４】
第１の工程は、ロール状の基材を巻き出し、連続搬送させコーティングヘッド部でハロゲン化銀乳剤塗液を塗布する。塗液が設けられた基材は冷却ゾーン、乾燥ゾーンを通過し、写真感光材料となり、必要に応じて巻き取られる。
【００７５】
第２の工程は例えば、特開２００７−２２５８８４号公報記載の連続露光装置を用いて行うことができる。該装置は第１の工程で作製した写真感光材料を搬送しながら露光する連続露光部と、露光が完了した該写真感光材料をロール状に巻き取るための巻き取り部を有する。連続露光部は透明円筒体と円筒内光源からなり、透明円筒外周と該写真感光材料の間にパターンマスクを設け、該写真感光材料を巻き付けて搬送させながら、中央に設けた光源より露光を行うことで、連続パターン露光を行うことができる。パターンマスクは個々の電極が多数集積されたものであり、後の電解めっき工程でめっき加工するために、給電部分で接続している。
【００７６】
第３の工程は例えば、特開２００７−２４０５９３号公報記載の処理装置を用いて行うことができる。該装置は第２の工程で得たロール状の露光済み写真感光材料を保持する巻き出し軸と、現像部と、リンスまたは定着部と、乾燥部と、処理、乾燥することによりできた導電性銀パターンをロール状に巻き取るための巻き取り軸を有し、連続で搬送することにより導電性銀パターンを得ることができる。
【００７７】
第４の工程は例えば、図３に示すような装置にて行うことができる。第３の工程で作製したロール状の導電性銀パターンを有する基材を巻き出し部１より巻き出し、導電性銀パターンを給電ロール６（陰極）に接触させ、めっき液４が投入されためっき液槽３へ搬入する。めっき液４中には陽極板５が導電性銀パターンに相対して設けられており、めっき液４中を連続搬送されている間に金属が該導電性銀パターン上へ析出する。めっき液槽３から搬出された後に、図示しない水洗工程、乾燥工程を経て、巻き取り部２で巻き取られ、ロール状センサ用電極集積体となる。
【００７８】
以下実施例によって本発明を更に詳しく説明するが、本発明はこの実施例に限定されるものではない。
【実施例】
【００７９】
（実施例１）
本発明の実施例を以下に示す。まず、写真感光材料方式にて導電性銀パターンを作製した。
＜写真感光材料方式＞
基材として、厚み１００μｍの白色ポリエチレンテレフタレートフィルムを用いた。この基材１０００ｍを巻き取ったロール状の基材に、下記のようにして作製した硫化パラジウムを含有する物理現像核層塗液を塗布、乾燥し、一旦巻き取った。
【００８０】
＜硫化パラジウムゾルの調製＞
Ａ液    塩化パラジウム                        ５ｇ
塩酸                                ４０ｍＬ
蒸留水                          １０００ｍＬ
Ｂ液    硫化ソーダ                        ８．６ｇ
蒸留水                          １０００ｍＬ
Ａ液とＢ液を撹拌しながら混合し、３０分後にイオン交換樹脂の充填されたカラムに通し硫化パラジウムゾルを得た。
【００８１】
＜物理現像核層塗液の調製／１ｍ２あたり＞
前記硫化パラジウムゾル（固形分として）                ０．４ｍｇ
グリオキサール水溶液（４０質量％水溶液）          ０．００８ｇ
ポリエチレンイミン                                      ５０ｍｇ
（エポミンＳＰ−２００（有効成分約１００％）：日本触媒社製）
界面活性剤（Ｓ−１）                                    １０ｍｇ
【００８２】
【化５】
2012189413.tif 000006
【００８３】
続いて、基材に近い方から順に下記組成の水洗除去促進層１、ハロゲン化銀乳剤層１、および最外層１を上記物理現像核層の上にロールツーロール方式で塗布した。ハロゲン化銀乳剤は、写真用ハロゲン化銀乳剤の一般的なダブルジェット混合法で製造した。このハロゲン化銀乳剤は、塩化銀９５モル％と臭化銀５モル％で、平均粒径が０．１５μｍになるように調製した。このようにして得られたハロゲン化銀乳剤を定法に従いチオ硫酸ナトリウムと塩化金酸を用い、金イオウ増感を施した。こうして得られたハロゲン化銀乳剤は銀１ｇあたり０．５ｇのゼラチンを含む。
【００８４】
＜水洗除去促進層１組成／１ｍ２あたり＞
ゼラチン                                      ０．５ｇ
界面活性剤（Ｓ−１）                              ５ｍｇ
【００８５】
＜ハロゲン化銀乳剤層１組成／１ｍ２あたり＞
ゼラチン                                      ０．５ｇ
ハロゲン化銀乳剤                              ３．０ｇ硝酸銀相当
１−フェニル−５−メルカプトテトラゾール      ３．０ｍｇ
界面活性剤（Ｓ−１）                            ２０ｍｇ
【００８６】
＜最外層１組成／１ｍ２あたり＞
ゼラチン                                          １ｇ
不定形シリカマット剤（平均粒径３．５μｍ）      １０ｍｇ
界面活性剤（Ｓ−１）                            １０ｍｇ
【００８７】
このようにして得た写真感光材料を、特開２００７−２２５８８４号公報に記載される図１の装置を用いて、ロールツーロール方式で連続搬送し、水銀灯を光源として４００ｎｍ以下の光をカットする樹脂フィルターを介し、図１のパターンを集積させた原稿を通じて露光することにより、一度に多数の図１のパターンを露光した。
【００８８】
続いて下記の拡散転写現像液を作製した。その後、先に露光した写真感光材料を特開２００７−２４０５９３号公報に記載の図１の装置を用いて、ロールツーロール方式で連続搬送し、下記現像液中に２０℃で９０秒間浸漬した後、続いてハロゲン化銀乳剤層および非感光性層を４０℃の温水で水洗除去し、乾燥処理した。このようにして図１のパターンを多数有する導電性銀パターン基材ロールを得た。
【００８９】
＜拡散転写現像液＞
水酸化カリウム                                  ２５ｇ
ハイドロキノン                                  １８ｇ
１−フェニル−３−ピラゾリドン                    ２ｇ
亜硫酸カリウム                                  ８０ｇ
Ｎ−メチルエタノールアミン                      １５ｇ
臭化カリウム                                  １．２ｇ
全量を水で１０００ｍＬとする
ｐＨ＝１２．２に調整する。
【００９０】
上記のようにして得られた導電性銀パターンに、図３に示す装置を用いて、ロールツーロール方式にて連続搬送で以下の電解めっき処理を行い、センサ用電極＜Ａ−１＞から＜Ａ−１１＞を作製した。なお、＜Ａ−１１＞はめっき処理を行っていない。
【００９１】
＜Ａ−１＞
下記パラジウムめっき液を使って温度４０℃、陰極電流密度０．５Ａ／ｄｍ２にて陽極に白金板を使用し、膜厚１．０μｍのパラジウムめっきを行った。
【００９２】
＜パラジウムめっき液＞
Ｐｄ−４５１（上村工業社製）
【００９３】
＜Ａ−２＞
めっき膜厚を０．２μｍに変更した以外は＜Ａ−１＞と同様のパラジウムめっきを行った。
【００９４】
＜Ａ−３＞
めっき膜厚を０．０４μｍに変更した以外は＜Ａ−１＞と同様のパラジウムめっきを行った。
【００９５】
＜Ａ−４＞
下記白金めっき液を使って温度７５℃、電流密度０．８Ａ／ｄｍ２にて陽極に白金板を使用し、膜厚１μｍの白金めっきを行った。
【００９６】
＜白金めっき液＞
Ｐｔ−７４５（エヌ・イーエムキャット社製）
【００９７】
＜Ａ−５＞
めっき膜厚を０．２μｍに変更した以外は＜Ａ−４＞と同様の白金めっきを行った。
【００９８】
＜Ａ−６＞
下記金めっき液を使って温度４５℃、陰極電流密度０．４Ａ／ｄｍ２にて陽極に白金板を使用し、膜厚が１μｍの金めっきを行った。
【００９９】
＜金めっき液＞
シアン化金カリウム                                  ３ｇ／Ｌ
オウロール３６４（メルテックス社製）            ７５０ｍｌ／Ｌ
ｐＨ＝４．０
【０１００】
＜Ａ−７＞
めっき膜厚を０．２μｍに変更した以外は＜Ａ−６＞と同様の金めっきを行った。
【０１０１】
＜Ａ−８＞
下記ニッケルめっき液を使って温度４５℃、陰極電流密度４Ａ／ｄｍ２にて陽極にニッケル板を使用し、膜厚が１μｍのニッケルめっきを行った。ニッケルの標準電極電位は−０．２７５Ｖである。
【０１０２】
＜ニッケルめっき液処方＞
硫酸ニッケル六水和物                            ３５０ｇ／Ｌ
塩化ニッケル六水和物                              ４５ｇ／Ｌ
ホウ酸                                            ５０ｇ／Ｌ
ナイカルＰＣ−３（メルテックス社製）              ３０ｍｌ／Ｌ
ニッケルグリームＮＡＷ−４（メルテックス社製）０．０２ｍｌ／Ｌ
【０１０３】
＜Ａ−９＞
下記銅めっき液を使って温度２５℃、陰極電流密度１．５Ａ／ｄｍ２にて陽極に銅板（含リン銅）を使用し、膜厚が１μｍの銅めっきを行った。銅の標準電極電位は０．３４０Ｖである。
【０１０４】
＜銅めっき液＞
硫酸銅五水和物                                    ７５ｇ／Ｌ
硫酸                                            １９０ｇ／Ｌ
塩酸                                              ５０ｍｇ／Ｌ
カパーグリームＣＬＸ−Ａ（メルテックス社製）      ５ｍｌ／Ｌ
カパーグリームＣＬＸ−Ｃ（メルテックス社製）      ５ｍｌ／Ｌ
【０１０５】
＜Ａ−１０＞
下記銀めっき液を使って温度２５℃、電流密度１．５Ａ／ｄｍ２にて陽極に銀板を使用し、膜厚が１μｍの銀めっきを行った。銀の標準電極電位は０．７９９Ｖである。
【０１０６】
＜銀めっき液＞
シアン化銀カリウム                                ４５ｇ／Ｌ
シアン化カリウム                                １１５ｇ／Ｌ
シルバーグロー３Ｋ（メルテックス社製）            １５ｍｌ／Ｌ
シルバーグローＴＹ（メルテックス社製）              ５ｍｌ／Ｌ
【０１０７】
＜Ａ−１２＞
上記のようにして得られた導電性銀パターンに、図４に示す装置を用いて、ロールツーロール方式にて連続搬送で以下の無電解めっき処理を行った。
【０１０８】
下記脱脂液を使って温度６０℃２分の前処理を行った後、水洗し、続いて下記活性化液を使って２５℃２分の触媒活性化処理を行った後、水洗し、続いて下記ニッケル無電解めっき液を使って温度６０℃にて、膜厚が１μｍのニッケルめっきを行った。
【０１０９】
＜脱脂液＞
クリーナー１６０（メルテックス社製）              ５０ｇ／Ｌ
【０１１０】
＜活性化液＞
アクチベーター３５０（メルテックス社製）        ２００ｍｌ／Ｌ
【０１１１】
＜ニッケル無電解めっき液＞
メルプレートＮＩ−８０２Ａ（メルテックス社製）    ６０ｍｌ／Ｌ
メルプレートＮＩ−８０２Ｂ（メルテックス社製）  ２４０ｍｌ／Ｌ
【０１１２】
＜Ａ−１３＞
厚み１００μｍの白色ポリエチレンテレフタレートフィルム上に蒸着により全面銀膜を形成した。この銀膜上にクレゾールノボラック樹脂、およびナフトキノンジアジドスルホン酸エステルを含有するポジ型感光性レジストを、塗布、乾燥した。次に、レジスト層面を図１のパターンを集積させた原稿を真空密着させ、レジスト感光域の波長を有する光（超高圧水銀灯）を集光させ、コリメーターレンズを通して平行光露光することにより一度に多数の図１のパターンを露光した。露光したシートは３０℃の１％炭酸ナトリウム水溶液中で揺動させながら４０秒間現像し銀薄膜層上にレジストパターンを得た。
【０１１３】
このレジストパターンを有する銀薄膜フィルムの、レジストで遮蔽されていない部分の銀を、三菱製紙社製カラー印画紙用漂白定着液ＰＳＡ−２に４０℃３０秒間揺動させながら浸漬することにより除去した。その後４０℃の３％水酸化ナトリウム水溶液をスプレーで吹き付けることにより、レジストを剥離、除去し水洗、乾燥させて、導電性銀パターンを作製した。
【０１１４】
上記のようにして得られた導電性銀パターンを有する基材に前述した＜Ａ−１＞と同様の電解めっき処理を行った。
【０１１５】
＜Ａ−１４＞
パラジウム触媒を含むインデューサー（ＯＰＣ−５０；奥野製薬工業製）５０ｍｌと、水５０ｍｌと、グリセリン１００ｍｌとを混合し、粘度１５ｍＰａｓ（温度２５℃）のインクを調製した。このインクを用い、インクジェット装置によって厚み１００μｍの白色ポリエチレンテレフタレートフィルム上に図１のパターンを描画し、４０℃で６分間乾燥後、水洗した。これにより基材上に印刷パターンを得た。
【０１１６】
なお、インクジェット装置としては、有限会社マイクロジェット社製インクジェット式塗布装置（ＭＪＰ−１５００Ｖ）を用いた。
【０１１７】
上記印刷パターンを形成した基材１を、第１の前処理液（温度２５℃）に５分間浸漬し、その後、第２の前処理液（温度２５℃）に１分間浸漬することにより、印刷パターン３中のパラジウム核を還元して無電解めっきの析出を容易にする処理を施した。なお、第１の前処理液および第２の前処理液は以下の通りである。
【０１１８】
＜第１の前処理液＞
ＯＰＣ−１５０クリスターＭＵ（奥野製薬工業製）    １５０ｍｌ
水                                              １０００ｍｌ
＜第２の前処理液＞
ＯＰＣ−１５０クリスターＭＵ（奥野製薬工業製）      ３０ｍｌ
水                                              １０００ｍｌ
その後、自己触媒型無電解銀めっき液（奥野製薬工業（株）製ムデンシルバーＫＳＳ浴）に３５℃で１５分間浸漬して、膜厚０．１μｍの導電性銀パターンを得た。
【０１１９】
上記のようにして得られた導電性銀パターンに前述の＜Ａ−１＞と同様の電解めっき処理を行った。
【０１２０】
上記の写真感光材料方式、エッチング方式およびインクジェット方式を用いて作製したセンサ用電極を個々に切り離し、その上に以下の試薬層を形成した。
【０１２１】
＜試薬層形成＞
酵素（グルコースオキシダーゼ）、メディエータ（フェリシアン化カリウム）、親水性高分子（カルボキシメチルセルロース）を含む水溶液を上記センサ用電極上に滴下し、乾燥させることによりセンサ電極を作製した。
【０１２２】
＜応答電流直線性の評価＞
上記のようにして得られたセンサ電極にて、全血を用い、グルコース濃度と応答電流との関係を求めた。グルコース濃度は５０、２００、５００、９００ｍｇ／ｄｌの４点とし、各濃度での測定ｎ数は３０回とした。測定全血を電極部へ導入し、５秒間反応を進行させた後０．２Ｖの電位を印加し、印加後１０秒後の電流値を測定した。測定した電流値をグルコース濃度に対して線形回帰し、回帰定数を求めた。回帰定数が０．９５以上を応答電流直線性良好として「○」、０．９５未満を「×」として表１に結果を示す。
【０１２３】
＜変動係数の評価＞
上記の応答電流直線性評価で直線性が良好であったサンプルにおいて、各グルコース濃度において測定したｎ＝３０の電流値の標準偏差を計算し、これらの平均値で除することにより変動係数を求めた。各グルコース濃度で求められた電流値の変動係数の最大値を表１に示す。
【０１２４】
【表１】
2012189413.tif 000007
【０１２５】
この結果、サンプル＜Ａ−８＞〜＜Ａ−１１＞の電極では応答電流の直線性は得られなかった。サンプル＜Ａ−１＞〜＜Ａ−７＞、＜Ａ−１２＞〜＜Ａ−１４＞の電極においては応答電流の直線性が得られた。応答電流の直線性が得られたサンプルの変動係数については、写真感光材料方式によりパターンを作製したサンプル（サンプル＜Ａ−１＞〜＜Ａ−７＞）ではいずれの濃度においても変動係数が４％ないし５％の値となったが、＜Ａ−１２＞の無電解ニッケルめっきを施したサンプルでは変動係数が８％となった。一方、エッチング方式およびインクジェット方式でパターンを作製したサンプル（＜Ａ−１３＞および＜Ａ−１４＞）においては変動係数が８％となり、測定精度は写真感光材料方式に劣る結果となった。
【０１２６】
（実施例２）
写真感光材料方式において＜タイプ１＞、＜タイプ２＞および＜タイプ３＞それぞれの方法を使用し、実施例１と同様に厚み１００μｍの白色ポリエチレンテレフタレートフィルム上に、導電性銀パターン基材を作製した。
【０１２７】
＜タイプ１＞
＜Ａ−１＞と同様に作製した。
【０１２８】
＜タイプ２＞
下記、ハロゲン化銀乳剤層２を厚み１００μｍの白色ポリエチレンテレフタレートフィルムを１０００ｍ巻き取ったロール状の基材上に塗布した。ハロゲン化銀乳剤は写真用ハロゲン化銀乳剤の一般的なダブルジェット混合法で製造した。このハロゲン化銀乳剤は、塩化銀４０モル％と臭化銀６０モル％で、平均粒径が０．１５μｍになるように調製した。このようにして得られたハロゲン化銀乳剤を定法に従いチオ硫酸ナトリウムと塩化金酸とを用い金イオウ増感を施した。こうして得られたハロゲン化銀乳剤は銀３ｇあたり１ｇのゼラチンを含む。
【０１２９】
＜ハロゲン化銀乳剤層２組成／１ｍ２あたり＞
ゼラチン                                          １ｇ
ハロゲン化銀乳剤                              ３．０ｇ硝酸銀相当
１−フェニル−５−メルカプトテトラゾール      ３．０ｍｇ
界面活性剤（Ｓ−１）                            ２０ｍｇ
グリオキサール（４０％水溶液）                  ５０ｍｇ
【０１３０】
このようにして得た写真感光材料を、パターン原稿を図２に変えた以外は実施例１と同様にして露光した。
【０１３１】
続いて下記の直接現像液ロを作製した。その後、先に露光した写真感光材料を特開２００７−２４０５９３号公報に記載の図２の装置（ただし、現像槽と定着槽の間に停止槽を設けた）を用いて、ロールツーロール方式で連続搬送し、下記現像液中に３０℃で３０秒間浸漬した後、続いて２％酢酸溶液に２０℃で３０秒浸漬させ停止処理した後、続いて下記定着液に２０℃１８０秒浸漬させ定着処理を行った。
【０１３２】
＜直接現像液ロ＞
亜硫酸ナトリウム                                ７０ｇ／Ｌ
ハイドロキノン                                  １８ｇ／Ｌ
１−フェニル−３−ピラゾリドン                ０．７ｇ／Ｌ
炭酸カリウム                                    ３０ｇ／Ｌ
臭化カリウム                                      ３ｇ／Ｌ
Ｎ−（２−アミノエチル）エタノールアミン          ３ｇ／Ｌ
水酸化ナトリウム                    ｐＨ＝１０．５となる量
【０１３３】
＜定着液処方＞
Ｎ−（２−アミノエチル）エタノールアミン  ２５０ｇ
ｐＨが１０．５となるよう、５規定水酸化ナトリウム水溶液で調整し、更に水を加えて全量を１Ｌとする。
【０１３４】
＜タイプ３＞
ハロゲン化銀乳剤層３を厚み１００μｍの白色ポリエチレンテレフタレートフィルムを１０００ｍ巻き取ったロール状の基材上に塗布した。ハロゲン化銀乳剤は写真用ハロゲン化銀乳剤の一般的なダブルジェット混合法で製造した。このハロゲン化銀乳剤は、塩化銀４０モル％と臭化銀６０モル％で、平均粒径が０．１５μｍになるように調製した。また、ハロゲン化銀乳剤の保護バインダーの一部に分子量１万以下の低分子ゼラチンを用いることで混合後の脱塩処理工程で低分子ゼラチンが水洗除去時に除去されるようした。このようにして得られたハロゲン化銀乳剤を定法に従いチオ硫酸ナトリウムと塩化金酸とを用い金イオウ増感を施した。こうして得られたハロゲン化銀乳剤は銀３ｇあたり０．５ｇのゼラチンを含む。
【０１３５】
＜ハロゲン化銀乳剤層組成３／１ｍ２あたり＞
ゼラチン                                      １．０ｇ
ハロゲン化銀乳剤                              ３．０ｇ硝酸銀相当
１−フェニル−５−メルカプトテトラゾール      ３．０ｍｇ
界面活性剤（Ｓ−１）                            ２０ｍｇ
４−フェニルカテコール                          ２０ｍｇ
硫酸ナトリウム                              ０．０５ｇ
【０１３６】
このようにして得た写真感光材料を、パターン原稿を図２に変えた以外は実施例１と同様にして露光した。
【０１３７】
続いて下記処方の現像液を作製した。その後、先に露光した写真感光材料を特開２００７−２４０５９３号公報に記載の図１の装置（ただし、現像槽を２槽にした）を用いて、ロールツーロール方式で連続搬送し、下記現像液中に２３℃で１０秒間浸漬した後、下記第２現像液で２５℃４０秒処理し、続いてハロゲン化銀乳剤層および非感光性層を４０℃の温水で水洗除去し、乾燥処理した。このようにして図１のパターンを多数有する導電性銀パターン基材ロールを得た。
【０１３８】
＜現像液＞
水酸化ナトリウム                                ２０ｇ
臭化カリウム                                      １ｇ
亜硫酸ナトリウム                                  １ｇ
【０１３９】
＜第２現像液＞
リン酸３カリウム                                ２５ｇ
ハイドロキノン                                  １８ｇ
１−フェニル−３−ピラゾリドン                    ２ｇ
亜硫酸カリウム                                  ５０ｇ
Ｎ−メチルエタノールアミン                      １０ｇ
臭化カリウム                                  ０．５ｇ
全量を水で１０００ｍＬとする
リン酸を加えｐＨ＝１０．５に調整する。
【０１４０】
上記のようにして得られた３種の導電性銀パターンを有するロール状の基材を実施例１の＜Ａ−１＞と同様にして、図３の装置を用いてめっき処理を行い、センサ用電極＜Ａ−１＞、＜Ａ−１５＞および＜Ａ−１６＞を作製した。めっき条件は実施例１の＜Ａ−１＞と同様である。作製した電極を６０℃９０％ＲＨの湿熱条件下に１０００時間暴露した。暴露後の電極上に実施例１と同様に試薬層を形成し、応答電流直線性および変動係数の評価を行った。結果を表２に示す。
【０１４１】
【表２】
2012189413.tif 000008
【０１４２】
この結果、タイプ１〜３のいずれの作製方法においても良好な応答電流直線性が得られた。また、変動係数は＜タイプ１＞の方法で作成した導電性銀パターンを用いた場合が最も良好であった。
【符号の説明】
【０１４３】
Ｂ      基材部
Ｅ１    作用電極部
Ｅ２    対電極部
１      巻き出し部
２      巻き取り部
３      めっき槽
４      めっき液
５      陽極板
６      給電ロール
７      前処理層
８      活性化層
９      めっき槽
１０      前処理液
１１      活性化液
１２      めっき液
【図１】
2012189413.tif 000009
【図２】
2012189413.tif 000010
【図３】
2012189413.tif 000011
【図４】
2012189413.tif 000012